(57)【特許請求の範囲】
【請求項１】
分子内に含まれる芳香族性を示す部分の水素化用ラネールテニウム触媒。
【請求項２】
分子内に含まれる芳香性を示す部分が芳香族炭化水素環である請求項１記載のラネールテニウム触媒。
【請求項３】
ベンゼン又はその誘導体と水素を反応させて環部分が水素化された化合物を製造するに際して、触媒としてラネールテニウム触媒を使用することを特徴とする環部分が水素化された化合物の製造方法。
【請求項４】
ピリジン又はその誘導体と水素を反応させて環部分が水素化された化合物を製造するに際して、触媒としてラネールテニウム触媒を使用することを特徴とする環部分が水素化された化合物の製造方法。
【請求項５】
ナフタレン又はその誘導体と水素を反応させて環部分が水素化された化合物を製造するに際して、触媒としてラネールテニウム触媒を使用することを特徴とする環部分が水素化された化合物の製造方法。
【請求項６】
ピリダジン又はその誘導体、ピリミジン又はその誘導体、ピラジン又はその誘導体、トリアジン又はその誘導体、アズレン、キノリン又はその誘導体、イソキノリン又はその誘導体、キノキサリン又はその誘導体、フタラジン又はその誘導体、キナゾリン又はその誘導体、シノリン又はその誘導体、又はプテリジン又はその誘導体と水素を反応させて環部分が水素化された化合物を製造するに際して、触媒としてラネールテニウム触媒を使用することを特徴とする環部分が水素化された化合物の製造方法。
【発明の詳細な説明】
【０００１】
【産業上の利用分野】
本発明は水素化触媒に関する。更に詳しくは本発明は分子内に芳香族性を示す部分を有する化合物を水素と反応させて分子内の芳香族性部分を水素化するための有用な触媒に関する。
【０００２】
【従来の技術】
分子内に芳香族性を示す部分を有する化合物を水素と反応させて分子内の芳香族性部分を水素化する触媒の先行技術の例を触媒、被水素化物、反応条件（反応温度及び水素圧力）と共に下記に示す。通常、分子内の芳香族性部分（以下、環と略す。）を水素化するに際しては、触媒として例えばラネーＮｉ又はＣｏなどのラネー系触媒、例えばＰｄ，Ｒｈ，Ｒｕなど貴金属系の担持型触媒、その他卑金属系の担持型触媒等が使用されている。
【０００３】
0003560377.tif 000002
0003560377.tif 000003
【０００４】
【発明が解決しようとする課題】
上記の如き水素化反応に際しての反応条件は比較的厳しく、高温、高水素圧を必要とする場合が多く、又、とくに低水素圧とした場合には反応時間が極端に長くなるなど不利になることがある。工業的に水素化反応を実施する場合、反応条件の内、特に水素圧は反応設備を設計する上で極めて重要な要素であり、低水素圧、好ましくは１０ｋｇ／ｃｍ２Ｇ未満、にすることが経済上望ましい。
【０００５】
しかし、従来の水素化触媒においては、通常高圧の水素と比較的高温での水素化条件を必要とするなどの実用上不利な点があり、低温且つ低水素圧で水素化反応が実施できる触媒の開発が所望されている。従って、本発明はこのような問題がなく、分子内に芳香族性を示す部分を有する化合物の芳香族性部分の水素化を低温且つ低水素圧の水素化反応条件下で進めることのできる触媒を提供することを目的とする。
【０００６】
【課題を解決するための手段】
前記目的は分子内に含まれる芳香族性を示す部分の水素化用触媒としてラネールテニウム触媒を用いることによって達成されることが見い出された。
以下、本発明を更に詳細に説明する。
ラネー触媒とは公知文献に明らかな如くアルミニウム（以下、Ａｌと略記する。）、シリコン、亜鉛、マグネシウム等のようなアルカリ又は酸に可溶な金属とアルカリ又は酸に不溶な金属との合金を製造した後、この合金をアルカリ又は酸で可溶な金属を溶出して得られる金属触媒と定義されるものである。そして、本発明に用いられるラネールテニウム触媒（以下、Ｒ−Ｒｕ触媒と略記する。）とはアルカリ又は酸で可溶な金属を溶出後（以下、展開と略記する。）得られる金属触媒中の金属組成がルテニウム（Ｒｕ）を主体とするラネー触媒である。
【０００７】
Ｒ−Ｒｕ触媒の製造について次に説明する。
ラネー触媒において、アルカリ又は酸に可溶な金属としては通常Ａｌが使用される。その理由はＡｌが経済的にも安価で有利であり、操作性及び取り扱いが容易且つ安全性が高いからである。Ｒ−Ｒｕ触媒においても限定するわけではないが同様である。Ｒ−Ｒｕ触媒の調製方法としては、例えばアルカリ又は酸に可溶な金属がＡｌの場合、１５〜９０重量％のＡｌにＲｕ又はＲｕ及び他の金属を溶融して主としてＡｌとＲｕの合金（以下、Ｒ−Ｒｕ合金と略記する。）を製造し、次いで適当な粒度に破砕した微粒子か、又は溶融Ｒ−Ｒｕ合金がガスアトマイズ法等を用いて急冷凝固して製造した微粒子をアルカリ又は酸を用いて展開する方法が使用される。Ｒ−Ｒｕ合金の組成としてはＲｕ１０〜８５重量％、Ａｌ９０〜１５重量％の範囲にあるものが良く、さらに好ましくはＲｕ約５０重量％、Ａｌ約５０重量％のものを好適に使用できる。Ｒ−Ｒｕ合金を調製するにはＲｕ及びＡｌの金属粉末を混合してから加圧成型して製造したペレットを高温で焼結又は溶解する。不活性ガス（例えばアルゴン、ヘリウムガスなど）気流下でアーク溶融炉を用いれば容易に溶解することができ、Ｒ−Ｒｕ合金を製造することができる。Ｒ−Ｒｕ合金は展開前に通常微粒化する必要があるが、その方法として、機械的な破砕法、ガスアトマイズ法等を使用することができる。
【０００８】
本発明の方法で用いるＲ−Ｒｕ合金の微粒子としては、工業レアメタルＮｏ．  １０８，３１ページ（１９９４）に例示されているような、「高周波誘導溶解ガスアトマイズ法」で製造される微粒子、又は特公昭５９−１４０８４号公報、実公昭５９−２９９２８号公報に開示されているような不活性ガス中で溶融合金を噴霧して得られた微粒子なども好適に使用することができる。
【０００９】
破砕等で得られたＲ−Ｒｕ合金微粉末は苛性アルカリ水溶液中に懸濁させることにより展開する。苛性アルカリとしてはＬｉ，Ｎａ，Ｋ，Ｒｂ，Ｃｓなどの金属水酸化物を使用することができる。このうち、水酸化ナトリウム又は水酸化カリウムを好ましく使用できるか、さらには、経済的理由で水酸化ナトリウムを好適に使用することができる。
【００１０】
使用する苛性アルカリの量はＲ−Ｒｕ合金中のＡｌ量を考慮して苛性アルカリの濃度は２〜４０重量％の範囲、展開温度は常温〜１２０℃の範囲であることが好ましい。
展開時間はＲ−Ｒｕ合金中のＡｌ量や、合金破砕物の粒度、苛性アルカリの濃度などによっても異るが、通常は少なくとも１時間以上展開することが有利である。
【００１１】
展開後は水洗を行って可及的に触媒中の苛性アルカリを除去しておく。このようにすることでＲ−Ｒｕ触媒の微粉状体を得ることができる。
工業的なＲ−Ｒｕ触媒は例を示すと次の工程を経て製造することができる。
▲１▼Ｒ−Ｒｕ合金の製造、破砕工程
Ａｌ及びＲｕが重量比５０／５０のものを溶融して合金を製造する。生成した塊状の合金を破砕して、１００メッシュ通過の合金微粉末を回収する。
▲２▼展開工程
１０〜３５重量％の水酸化ナトリウム水溶液を入れた展開槽内を攪拌しながら、９０℃に保持しておく。前記の合金粉末を、展開槽に設置された冷却コイルを用いて除熱しながら、槽内温度を９０〜９５℃に保持できるように投入していく。合金粉末を全量投入後、さらに展開槽内温度を９０℃に保持して熟成を行って展開を終了する。
【００１２】
展開は水素の発生を伴い、且つ激しい発熱反応であるため温度コントロールが重要である。
▲３▼水洗工程
展開終了後、静置して上澄みを捨て、予め脱酸素した純水を加えて常温で攪拌し、この傾斜洗浄操作を５〜１０回繰り返す。
【００１３】
最後に上澄みを捨てて、水に浸漬された状態の展開触媒を得る。
Ｒ−Ｒｕ触媒はアンモニア合成触媒として有効であることが特公昭５５−３５１７７号、特開平０２−２５８０６４号に、メタノール合成触媒として効果のあることが特開平０５−２５３４６８号、に夫々開示されている。しかし、これらの先行技術はＲ−Ｒｕ触媒が分子内に含まれる芳香族性部分の水素化用に有効であることは開示されていない。これらに開示された製法で調製されるＲ−Ｒｕ触媒も本発明に使用することが可能である。
【００１４】
本発明のＲ−Ｒｕ触媒を水素化反応に使用した場合、高性能（とくに低温、低水素圧で高活性）である理由は必らずしも明確ではないが、ラネー型触媒の製造方法より考えると、Ｒｕ金属由来の活性点の密度が高いため高活性を示すものと推察される。
水素化触媒として公知である、無機系金属酸化物に金属Ｒｕを分散させた担持型Ｒｕ触媒、Ｒｕブラック触媒及びＲｕ酸化物又は水酸化物型触媒（但し、水素化反応条件下では金属Ｒｕに近い状態を考えられる。）との差異を示すと次のように推測される。
▲１▼担持型Ｒｕ触媒では、Ｒｕ担持率が低い場合、担体上の金属Ｒｕを高分散することが可能であるが、Ｒｕ担持率には限界があって必要以上の金属Ｒｕを担持することはできない。即ち、Ｒ−Ｒｕ触媒のように活性点の高密度の触媒を担持率Ｒｕ触媒では製造することが困難である。
▲２▼ＲｕブラックはＲｕ化合物の還元により得られる触媒であるがその製法からしても金属Ｒｕの状態が安定とは考え難く、とくに熱に対しては不安定で、凝集を起しやすく、活性点密度の高い触媒とはなり難い。
▲３▼Ｒｕ酸化物又は水酸化物型触媒は水素化反応条件下、Ｒｕ酸化物又は水酸化物は水素で還元され金属Ｒｕに近い状態になりこれが水素化活性点になると予想されるが、金属Ｒｕに近い状態が安定ではなく、Ｒｕブラック同様熱に対しては不安定で凝集を起しやすく、活性点密度の高い触媒とはなり難い。
【００１５】
本発明のＲ−Ｒｕ触媒を水素化反応に使用した場合、低温且つ低水素圧で水素化反応が進行するのは、Ｒ−Ｒｕ触媒のＲｕ金属由来の活性点密度が高いことに主として起因すると推測される。
分子内の芳香族性部分の水素化用触媒としてラネーＮｉ触媒が公知であることは前に説明したが、このラネーＮｉ触媒にＲｕを添加することも先行文献に開示されている。これらの先行文献では被水素化物として次の化合物が示されている。
▲１▼Ｉｚｖ．Ａｋａｄ．Ｎａｕｋ  ＳＳＳＲ，Ｓｅｒ．Ｋｈｉｍ．，Ｖｏｌ．１７（Ｎｏ．  ４），４９−５８ページ（１９６７年）：ニトロフェノール。
▲２▼Ｋａｔｏｌ．Ｖｏｓｓｔａｎｏｖ．Ｇｉｄｒｉｒｏｖ．Ｚｈｉｄｋ．Ｆａｚｅ，８０〜８４ページ（１９７０年）：ニトロフェノール。
▲３▼Ｉｓｓｌｅｄ．Ｏｂｌ．Ｇｅｔｅｒｏｔｓｉｋｌ．Ｓｏｅｄｉｎ．，５〜１４ページ（１９７１年）：ヘテロ環アミン、芳香族アミン、芳香族カルボン酸。
▲４▼Ｚｈ．Ｐｒｉｋｌ．Ｋｈｉｍ（Ｌｅｎｉｎｇｒａｄ），Ｖｏｌ．４６（Ｎｏ．  １２），２７０７−２７１１ページ（１９７３年）：フェノール。
▲５▼Ｚｈ．Ｏｂｓｃｈ．Ｋｈｉｍ．，Ｖｏｌ．４８（Ｎｏ．  ２），３８５−３９０ページ（１９７８年）：ニトロベンゼン、メトキシニトロベンゼン、ヒドロキシニトロベンゼン。
【００１６】
本発明のＲ−Ｒｕ触媒は以下の点でＲｕ修飾したラネーＮｉ触媒とは異るものであり、上記の先行文献に示唆されているものではない。
ｉ）本発明の触媒はＲ−Ｒｕ触媒であり、水素化に有効な活性点は金属状Ｒｕと推定されるが、修飾したラネーＮｉ触媒はあくまでも水素化に有効な活性点の主体は金属状Ｎｉと考えられ、添加したＲｕの結合状態は不明であるが、添加したＲｕの役割は金属状Ｎｉに配位する等してＮｉの機能を高めることにある。
ｉｉ）ラネーＮｉに対するＲｕ添加量は０．０１〜２０重量％程度の範囲であることが示されているが、Ｒ−Ｒｕ触媒ではＲｕは少くとも５０重量％以上、さらに望ましくは７０重量％以上の範囲が好ましい。
【００１７】
このように分子内の芳香族性部分の水素化用触媒としてのラネーＮｉ触媒にＲｕを添加することは公知であったが、本発明のＲ−Ｒｕ触媒それ自身は知られておらず、またその効果が示されていたわけでもない。
本発明で使用される分子内に芳香族性を示す部分が存在する化合物としてはベンゼン及びその誘導体、ピリジン及びその誘導体、ピリダジン及びその誘導体、ピリミジン及びその誘導体、ピラジン及びその誘導体、トリアジン及びその誘導体、ナフタレン及びその誘導体、アズレン、キノリンとその誘導体、イソキノリンとその誘導体、キノキサリンとその誘導体、フタラジンとその誘導体、キナゾリンとその誘導体、シノリンとその誘導体又はプテリジンとその誘導体などを挙げることができる。
【００１８】
誘導体としては特に制限はなく、例えば−ＣＯＯＨのような電子吸引性を示す基及び／又は例えば−ＯＨ，−ＮＨ２  のような電子供与性を示す基によって直接あるいは間接に置換されている化合物を挙げることができる。
更に本発明で使用される分子内に芳香族性を示す部分が存在する化合物を例示すると、ベンゼン、トルエン、キシレン、メシチレン、エチルベンゼン、ジフェニルメタン、テトラリン、スチレン、アリルベンゼン、１，２−ジヒドロナフタレン、スチルベン、ビフェニル、クロロベンゼン、ベンジルクロライド、フルオロビフェニル、アニソール、β−メトキシスチレン、アリルフェニルエーテル、フェニルエーテル、ベンジルエーテル、メトキシビフェニル、スチレンオキサイド、フタラン、２，３−ジヒドロベンゾフラン、キサンテン、２−フェニル−１，３−ジオキソラン、１，３−ベンゾジオキソール、トリメチルオルソベンゾエート、フェノール、カテコール、レゾルシノール、ハイドロキノン、フェノキシフェノール、フェニルフェノール、４，４′−ビフェノール、４，４′−ビフェノールのエチレンオキサイド付加体、４，４′−ビフェノールのプロピレンオキサイド付加体、ビス（４−ヒドロキシフェニル）メタン、ビスフェノールＡ、ビス（４−ヒドロキシフェニル）メタンのエチレンオキサイド付加体、ビス（４−ヒドロキシフェニル）メタンのプロピレンオキサイド付加体、ビスフェノールＡのエチレンオキサイド付加体、ビスフェノールＡのプロピレンオキサイド付加体、ベンジルアルコール、ベンゼンジメタノール、フェノキシベンジルアルコール、ビフェニルメタノール、スチルベンメタノール、１，５−ジヒドロキシ−１，２，３，４−テトラヒドロナフタレン、４−クロマノール、９−ヒドロキシフルオレン、シンナミルアルコール、ヒドロキシ安息香酸、４′−ヒドロキシ−４−ビフェニルカルボン酸、ビフェニルジメタノール、
アニリン、１−フェニルピペリジン、２−アミノエタノール、４，４′−メチレンジアニリン、４，４′−メチレンジアニリンのエチレンオキサイド付加体、４，４′−メチレンジアニリンのプロピレンオキサイド付加体、フェニレンジアミン、フェニレンジアミンのエチレンオキサイド付加体、フェニレンジアミンのプロピレンオキサイド付加体、アミノビフェニル、ベンジルアニリン、フェノキシアニリン、ベンジルアミン、アミノジフェニルメタン、キシリレンジアミン、キシリレンジアミンのエチレンオキサイド付加体、キシリレンジアミンのプロピレンオキサイド付加体、アミノベンジルアミン、インドリン、ニトロソベンゼン、ニトロベンゼン、ジニトロビフェニル、１，３−ジフェニルアセトン、テトラロン、アセトフェノン、デオキシベンゾイン、４−アセチルビフェニル、ベンゾフェノン、アンスロン、４−クロマノン、フェニルアセトアルデヒド、ベラトロール、ベンズアルデヒド、ピペロナール、フェニル酢酸、マンデリックアシッド、４−ビフェニル酢酸、安息香酸、フタル酸、イソフタル酸、テレフタル酸、ビフェニルテトラカルボン酸、４，４′−ビフェニルジカルボン酸、１，４−フェニレンジ酢酸、フェニルグリオキシル酸、フェニルグリシン、Ｎ−フェニルグリシン、４−ヒドロキシフェニルグリシン、トリプトファン、ベンジルアセテート、メチルフェニルアセテート、メチルベンゾエート、４，４′−オキシビス（メチルベンゾエート）、ジメチルフタレート、ジメチルイソフタレート、ジメチルテレフタレート、フェニルアセテート、ハイドロキノンジアセテート、ジアリルテレフタレート、２−クラマノン、γ−フェニル−γ−ブチロラクトン、ベンゾイックアンハイドライド、フタル酸無水物、ビフェニルテトラカルボン酸無水物、フェニル酢酸クロライド、安息香酸クロライド、フタロイルジクロライド、イソフタロイルジクロライド、テレフタロイルジクロライド、アセトアニリド、ベンズアミド、フェニルウレア、ベンジルウレア、フェニルカーバメート、ベンジルカーバメート、１−フェニル−２−ピロリジノン、オキシインドール、フタルイミド、２−フェニル−２−オキサゾリン、５−メチル−５−フェニルヒダントイン、ベンジルシアニド、１，４−フェニレンジアセトニトリル、ベンゾイルアセトニトリル、ベンゾニトリル、フタロニトリル、イソフタロニトリル、テレフタロニトリル、４−ビフェニルカルボニトリル、トルニトリル、フェニルイソシアナート、ベンジルイソシアナート、フェニレンジベンジルイソシアナート、フェニルホスフィン、トリフェニルホスフィン、フェニルホスフィニックアシッド、トリフェニルホスフェート、トリフェニルホスファイト、ピリジン、ジピリジル、ピコリン、ビニルピリジン、ルチジン、フェニルピリジン、ベンジルピリジン、メチルエチルピリジン、メチルビニルピリジン、２，３−シクロヘキセノピリジン、クロロピリジン、メトキシピリジン、ピリジルカルビノール、ヒドロキシピリジン、アミノピリジン、アミノメチルピリジン、アセチルピリジン、ベンゾイルピリジン、ジ−２−ピリジルケトン、ピリジンカルボキシアルデヒド、ピコリン酸、ニコチン酸、ピリジル酢酸、ピコリン酸エチル、ニコチン酸メチ��、イソニコチン酸メチル、３−アセトキシピリジン、ニコチニックヒドラジド、２，３−ピリジンジカルボン酸無水物、ニコチンアミド、イソニコチンアミド、３，４−ピリジンジカルボキシイミド、メチル−３−ピリジルカーバメート、１−（３−ピリジルメチル）ウレア、シアノピリジン、ピリジルアセトニトリル、ピリジンスルホニン酸、ピリダジン、メチルピリダジン、３，６−ジクロロピリダジン、３，６−ジヒドロピリダジン、ピリミジン、４−メチルピリミジン、４−フェニルピリミジン、２−クロロピリミジン、２−ヒドロキシピリミジン、２−アミノピリミジン、ピラジン、メチルピラジン、クロロピラジン、メトキシピラジン、アミノピラジン、アセチルピラジン、ピラジンカルボン酸、ピラジンアミド、１，３，５−トリアジン、シアヌリッククロライド、シアヌル酸、メラミン、ナフタレン、メチルナフタレン、フェニルナフタレン、クロロナフタレン、クロロメチルナフタレン、メトキシナフタレン、ナフトール、１，５−ジヒドロキシナフタレン、ナフタレンメタノール、アミノナフタレン、１，５−ジアミノナフタレン、ナフタレンメチルアミン、ニトロナフタレン、１，５−ジニトロナフタレン、アセトナフタレン、ナフトアルデヒド、ナフチル酢酸、ナフトイックアシッド、２，６−ナフタレンジカルボン酸、２，５−ナフタレンジカルボン酸、１，４−ナフタレンジカルボン酸、メチルナフタレンアセテート、ナフチルアセテート、ジメチル２，６−ナフタレンジカルボキシレート、２，６−ジヒドロキシナフタレン、ナフタレンアセトアミド、２，６−ジイソプロピルナフタレン、シアノナフタレン、ナフチルアセトニトリル、ナフチルイソシアナート、ナフタレンスルホン酸、キノリン、メチルキノリン、クロロキノリン、メトキシキノリン、ヒドロキシキノリン、アミノキノリン、ニトロキノリン、キノリンカルボキシアルデヒド、キノリンカルボン酸、キノリンカルボニトリル、イソキノリン、メチルイソキノリン、ヒドロキシイソキノリン、アミノイソキノリン、ニトロイソキノリン、イソキノリンカルボン酸、メチルイソキノリンカルボキシレート、イソキノリンカルボニトリル、イソキノリンスルホン酸、キノキサリン、メチルキノキサリン、キノキサリノール、エチルキノキサリンカルボキシレート、キノキサリンカルボン酸、キノキサロイルクロライド、２，３−ジクロロキノキサリン、フタラジン、１，４−ジクロロフタラジン、キナゾリン、ヒドロキシキナゾリン、シノリン、シノリンカルボン酸、アントラセン、アクリジン、フェナントロリン、などがある。
【００１９】
分子内の芳香族性部分の水素化反応を具体的に説明すると、例えばベンゼン（及びその誘導体）の場合
【００２０】
【化１】
0003560377.tif 000004
【００２１】
ピリジン（及びその誘導体）の場合
【００２２】
【化２】
0003560377.tif 000005
【００２３】
ピリダジン（及びその誘導体）の場合
【００２４】
【化３】
0003560377.tif 000006
【００２５】
ピリミジン（及びその誘導体）の場合
【００２６】
【化４】
0003560377.tif 000007
【００２７】
トリアジン（及びその誘導体）の場合
【００２８】
【化５】
0003560377.tif 000008
【００２９】
ナフタレン（及びその誘導体）の場合
【００３０】
【化６】
0003560377.tif 000009
【００３１】
アズレンの場合
【００３２】
【化７】
0003560377.tif 000010
【００３３】
キノリン（とその誘導体）の場合
【００３４】
【化８】
0003560377.tif 000011
【００３５】
イソキノリン（とその誘導体）の場合
【００３６】
【化９】
0003560377.tif 000012
【００３７】
キノキサリン（とその誘導体）の場合
【００３８】
【化１０】
0003560377.tif 000013
【００３９】
フタラジン（とその誘導体）の場合
【００４０】
【化１１】
0003560377.tif 000014
【００４１】
キナゾリン（とその誘導体）の場合
【００４２】
【化１２】
0003560377.tif 000015
【００４３】
シノリン（とその誘導体）の場合
【００４４】
【化１３】
0003560377.tif 000016
【００４５】
プテリジン（とその誘導体）の場合
【００４６】
【化１４】
0003560377.tif 000017
【００４７】
ピラジン（とその誘導体）の場合
【００４８】
【化１５】
0003560377.tif 000018
【００４９】
の如く反応する。
このような水素化反応を行なわせるには、触媒の存在下に出発物質を接触させる。
本発明のＲ−Ｒｕ触媒で水素化を実施する場合、液相又は気相条件下のいずれでも可能であるが、有利には液相条件下の水素化方法が使用される。
【００５０】
液相条件下で水素化反応を実施する場合、被水素化物が常温又はそれ以上の温度で液体又は溶融液となる場合、溶媒で希釈することなく水素化反応を行なうことができ、これは経済的にも有利な方法であるが、反応熱の除熱、生成物の分離・精製などを考慮すると、通常、溶媒で被水素化物を希釈する方法であってもよい。
【００５１】
本発明の方法で使用される溶媒の好ましい例を挙げると次のようである。
アルコール系溶媒として、メタノール、エタノール、ｎ−プロパノール、イソプロパノール、ｎ−ブタノール、イソブタノール、第２級ブタノール、第３級ブタノール、ｎ−アミルアルコール、イソアミルアルコール、第２級又は第３級アミルアルコール、３−ペンタノール、ｎ−ヘキサノール、メチルアミルアルコール、２−エチルブタノール、ｎ−ヘプタノール、２−ヘプタノール、３−ヘプタノール、ｎ−オクタノール、２−オクタノール、２−エチルヘキサノール、ノナノール、ｎ−デカノール、シクロヘキサノール、２−メチルヘキサノール等、多価アルコール系溶媒として、エチレングリコール、エチレングリコールモノメチルエーテル、エチレングリコールジメチルエーテル、エチレングリコールモノエチルエーテル、エチレングリコールジエチルエーテル、エチレングリコールイソプロピルエーテル、エチレングリコールモノブチルエーテル、エチレングリコールジブチルエーテル、エチレングリコールモノヘキシルエーテル、メトキシメトキシエタノール、ジエチレングリコール、ジエチレングリコールモノメチルエーテル、ジエチレングリコールモノエチルエーテル、ジエチレングリコールモノブチルエーテル、ジエチレングリコールジメチルエーテル等。
【００５２】
脂肪族及び脂環式炭化水素のエーテル系溶媒として、エチルエーテル、ｎ−プロピルエーテル、イソプロピルエーテル、ｎ−ブチルエーテル、アシルエーテル、ジイソアシルエーテル、ｎ−ヘキシルエーテル、テトラヒドロフラン、ジオキサン、ジシクロヘキシルエーテル等。
飽和脂肪族及び脂環式炭化水素系の溶媒として、ペンタン、ヘキサン、ヘプタン、オクタン、デカン、類等、シクロヘキサン、メチルシクロヘキサン、シクロオクタン等を好適に使用することができる。
【００５３】
被水素化物及び水素化生成物が水に対する溶解性がある場合には、溶媒として水を使用することも可能である。又、被水素化物が水に難溶であっても、反応系内に水を共存させると水が共触媒となって、たとえ水不溶の系であっても溶媒に適量の水を存在させることで触媒性能が向上して有利な場合がある。
各々の溶媒は単独で使用することもできるし、混合溶媒として使用することも勿論可能である。
【００５４】
溶媒中にアルカリ類、例えばＬｉ，Ｎａ，Ｋなどの金属水酸化物を添加すると被水素化物の溶媒への溶解度が向上したり、水素化反応速度が速くなる効果があり、被水素化物によってはアルカリ類の添加が有効な場合がある。
又、被水素化物の種類により、好ましい溶媒が存在する場合があり、被水素化物によって適宜溶媒を選択していくことが有利である。
【００５５】
本発明のＲ−Ｒｕ触媒により化合物内の芳香族性部分（炭化水素環）を水素化する方法は次のようである。
触媒は粉状で懸濁床として、或いは粒状で固定床で使用され、流通式又は回分式の反応型式を採用することができる。商業的規模で行なう場合には、流通式攪拌槽型式の反応器でＲ−Ｒｕ触媒を懸濁させ連続的に水素化反応を実施する方法が実用的に有利である。
【００５６】
触媒の使用量は通常、反応液中の濃度として０．０１〜５０重量％、好ましくは０．０２〜２５重量％程度の範囲で選択される。本発明のＲ−Ｒｕ触媒はそのまま使用することもできるが、使用する前に還元処理等の適当な活性化処理を行った後、反応に使用しても差支えない。
又、Ｒ−Ｒｕ触媒は反応使用前及び使用中を通じて、酸素ガス及び酸素含有ガスとの接触を避けることが有利である。
【００５７】
反応温度は常温〜３００℃、好ましくは３０〜２００℃の範囲、さらに好ましくは、４０〜１５０℃の範囲であり、常温未満では十分な水素化速度がえられず、３００℃を越える温度を用いても顕著な有意性は認められず、経済的にも不利である。
反応圧力は水素分圧で１〜２００ｋｇ／ｃｍ２  、好ましくは２〜１００ｋｇ／ｃｍ２  、さらに好ましくは５〜５０ｋｇ／ｃｍ２  の範囲であり、１ｋｇ／ｃｍ２  未満の水素分圧では十分な水素化速度が得られず、２００ｋｇ／ｃｍ２  を越える水素分圧を用いても顕著な有意性は認められず経済的にも不利である。
【００５８】
本発明のＲ−Ｒｕ触媒においては、１０ｋｇ／ｃｍ２  未満、即ち、５〜１０ｋｇ／ｃｍ２  の範囲の低水素分圧でも水素化反応が十分な速度で進行するため、特に有利である。水素分圧が１０ｋｇ／ｃｍ２  未満でも、水素化反応が可能であるために、実用的な水素化設備は高圧設備とはならず経済的にも極めて有利である。
本反応に使用する水素ガスは、必ずしも高純度である必要はなく、水素化反応に顕著な影響を与えない窒素やメタンなどの不活性ガスが含有されていても差支えない。又、水素源として、ＬｉＡｌＨ４  ，ＮａＢＨ４  などの還元剤を反応系に共存させることも可能である。
【００５９】
本反応では無溶媒で反応を行っても、溶媒中で反応を行ってもよい。溶媒を使用する場合、その使用量は被水素化物に対し、１〜３０重量倍の範囲、好ましくは３〜１０重量倍の範囲で実施される。
本発明を更に実施例、比較例をもって説明する。
実施例での反応成績は水素化反応後の生成液を回収し、液体クロマトグラフィー又はガスクロマトグラフィーで分析後、算出した。又、反応生成物の同定はガスクロマトグラフィー質量分析、ＮＭＲ等で行った。
【００６０】
【実施例】
実施例１
Ｒｕ及びＡｌ金属を使用して、重量比Ｒｕ／Ａｌ＝１／１の合金を、アルゴン気流中ボタンアーク溶解法により調製した。このＲ−Ｒｕ合金を破砕して、１００メッシュ通過品を回収した。このＲ−Ｒｕ合金粉末４０ｇを１７重量％苛性ソーダ水溶液３２０ｇを用いて展開を行った。展開温度は９０℃として、合金粉末を２０分間に渡って徐々に投入してから、熟成も兼ねて２時間展開を行った。又、展開はＮ２  雰囲気とした。
【００６１】
展開終了後、脱気水を用いて傾斜法により水洗を繰り返し行い洗浄水のｐＨが９．５となる迄行った。展開後のＲ−Ｒｕ触媒は脱気水中に浸漬して保存した。
ステンレス鋼製（ＳＵＳ−３１６）で内容積０．１ｌのオートクレーブの内部をＮ２  ガスで置換した後、このＲ−Ｒｕ触媒２．０ｇを仕込んだ。さらに予らかじめ脱酸素した純水３０ｇ、１，４−ジアミノメチルベンゼン６．０３ｇ及びＮａＯＨ２．８５ｇを仕込んだ。これらの仕込み操作はいずれも可及的に空気との接触を断って行った。次いでオートクレーブ内の気相部のＮ２  をＨ２  で十分に置換後、常温でＨ２  圧を１０ｋｇ／ｃｍ２  Ｇとした。該オートクレーブには、攪拌装置、温度計及び内部にステンレス製の小型焼結金属フィルターが設置してあり、反応後、反応生成液の抜出しをこのフィルターを通して行えるようにしてある。常温で良く攪拌しながら水素化反応をスタートさせた。Ｈ２  吸収速度を監視しながら、Ｈ２  圧力が５ｋｇ／ｃｍ２  なった時点ではＨ２  圧力を１０ｋｇ／ｃｍ２  へと昇圧し、さらに初期のＨ２  吸収速度に比し速度低下のみられるときは徐々に昇温するという水素化方法をとり、最後にＨ２  吸収が停止する迄反応を継続した。結局、温度を常温より６２℃迄昇温し、反応時間５．５時間で水素化反応は終了した。反応成績は１，４−ジアミノメチルベンゼン転化率１００％、１，４−ジアミノメチルシクロヘキサンの収率９０．４モル％であった。２級アミンの収率は０．６モル％であった。
【００６２】
実施例２
反応温度を常温より４４℃迄、反応時間が６．５時間である以外は、実施例１と同じにして，１，４−ジアミノメチルベンゼンの水素化反応を実施した。反応成績は１，４−ジアミノメチルベンゼンの転化率１００％、１，４−ジアミノメチルシクロヘキサン収率８４．１モル％であった。２級アミンの収率は０．３モル％であった。水素化反応は常温よりスタートしているが、すでにこの時点でＨ２  吸収が認められた。
【００６３】
実施例３
ピリジン５．０３ｇ、純水３０ｇを用い、反応温度を常温より４０℃迄、反応時間を１．３時間とする以外、実施例１のＲ−Ｒｕ触媒２．０ｇを用いて、実施例１と同様にしてピリジンの水素化反応を実施した。常温スタート時にすでにＨ２  吸収が認められた。反応成績はピリジンの転化率１００％、ピペリジン収率は９９．８モル％であった。
【００６４】
実施例４
アニリン２．５ｇ、純水１５ｇ、メタノール１５ｇを用い、反応温度を常温より８５℃迄、反応時間を２時間とする以外、実施例１のＲ−Ｒｕ触媒２．０ｇを用いて、実施例１と同様にしてアニリンの水素化反応を実施した。反応成績はアニリン転化率１００％、シクロヘキシルアミン収率９８．２モル％であった。
【００６５】
実施例５
フェノール２．５ｇ、純水１５ｇ、メタノール１５ｇを用い、反応温度を常温として昇温せず、反応時間を０．７時間とする以外、実施例１のＲ−Ｒｕ触媒２．０ｇを用いて、実施例１と同様にしてフェノールの水素反応を実施した。反応成績はフェノール転化率１００％、シクロヘキサノール収率９９．８モル％であった。
【００６６】
実施例６
テレフタル酸５．０２ｇ、ＮａＯＨ２．６３ｇ、純水３０ｇを用い、反応温度を常温より４０℃迄、反応時間を２．３時間とする以外、実施例１のＲ−Ｒｕ触媒２．０ｇを用いて、実施例１と同様にしてテレフタル酸の水素化反応を実施した。常温スタート時にすでにＨ２  吸収が認められた。反応成績は、テレフタル酸転化率１００％、１，４−シクロヘキサンジカルボン酸収率は８６．０モル％であった。
【００６７】
実施例７
１，４−ベンゼンジメタノール５．０ｇ、純水２０ｇ、メタノール１０ｇを用い、反応温度を常温より４４℃迄、反応時間を１．６時間とする以外、実施例１のＲ−Ｒｕ触媒２．０ｇ、を用いて、実施例１と同様にして１，４−ベンゼンジメタノールの水素化反応を実施した。常温スタート時にすでにＨ２  吸収が認められた。反応成績は１，４−ベンゼンジメタノール転化率は１００％、１，４−シクロヘキサンジメタノール収率は８０．８モル％であった。
【００６８】
実施例８
α−フェニルエチルアルコール５．０ｇ、純水２０ｇ、メタノール１０ｇを用い、反応温度を常温とし昇温せず、反応時間を１．４時間とする以外、実施例１のＲ−Ｒｕ触媒２．０ｇを用いて、実施例１と同様にしてα−フェニルエチルアルコールの水素化反応を実施した。常温でのＨ２  吸収速度が早く、昇温する必要がなかった。反応成績はα−フェニルエチルアルコールの転化率１００％、α−シクロヘキシルエチルアルコール収率は９７．０モル％であった。
【００６９】
実施例９
２−ナフトール２．０ｇ、純水１５ｇ、メタノール１５ｇを用い、反応温度を常温より４４℃迄、反応時間を２．５時間とする以外、実施例１のＲ−Ｒｕ触媒２．０ｇを用いて、実施例１と同様にして２−ナフトールの水素化反応を実施した。常温スタート時にすでにＨ２  吸収が認められた。反応成績は２−ナフトール転化率１００％、２−デカロールの収率は９６．９モル％であった。
【００７０】
実施例１０
４，４′−ジアミノジフェニルメタン５．０ｇ、純水２０ｇ、メタノール１０ｇを用い、反応温度を常温より１０２℃迄、反応時間を６．４時間とする以外、実施例１のＲ−Ｒｕ触媒２．０ｇを用いて、実施例１と同様にして４，４′−ジアミノジフェニルメタンの水素化反応を実施した。Ｈ２  の吸収は４０℃近辺より認められた。反応成績は４，４′−ジアミノジフェニルメタン転化率８５．５％、４，４′−ジアミノジシクロヘキシルメタン収率は１８．２モル％、４，４′−ジアミノシクロヘキシルフェニルメタンの収率は６６．７モル％であった。
【００７１】
実施例１１
２−アミノビフェニル５．０ｇ、純水２０ｇ、メタノール１０ｇを用い、反応温度を常温より１００℃迄、反応時間を３．４時間とする以外、実施例１のＲ−Ｒｕ触媒２．０ｇを用いて、実施例１と同様にして２−アミノビフェニルの水素化反応を実施した。反応成績は２−アミノビフェニル転化率１００％、２−ビシクロヘキシルアミンの収率は６０モル％であった。
【００７２】
実施例１２
４−ヒドロキシピリジン５．０ｇ、純水１５ｇ、メタノール１５ｇを用い、反応温度を常温より４０℃迄、反応時間を１．７時間とする以外、実施例１のＲ−Ｒｕ触媒２．０ｇを用いて、実施例１と同様にして、４−ヒドロキシピリジンの水素化反応を実施した。反応成績は４−ヒドロキシピリジン転化率１００％、４−ヒドロキシピペリジン収率９５モル％であった。
【００７３】
実施例１３
ビスフェノールＡ５．０ｇ、純水２０ｇ、メタノール１０ｇを用い、反応温度を常温より１００℃迄、反応時間を２．５時間とする以外、実施例１のＲ−Ｒｕ触媒２．０ｇを用いて、実施例１と同様にして、ビスフェノールＡの水素化反応を実施した。反応成績はビスフェノールＡ転化率１００％、４，４′−イソプロピリデンジシクロヘキサノール収率７５モル％であった。
【００７４】
【発明の効果】
本発明のラネールテニウム触媒を水素化触媒として使用することにより、分子内に芳香族性を示す部分が存在する化合物より芳香族性を示す部分が水素化された化合物を温和な反応条件、即ち低温且つ低水素圧で製造することが可能となり産業上極めて有用である。